ИНКАПСУЛИРОВАННАЯ ЧАСТИЦА

1. Инкапсулированная частица, содержащая:
A. ядро;
B. полиуретановый слой, расположенный вокруг упомянутого ядра и содержащий продукт реакции;
(i) изоцианата и
(ii) полиольного компонента, содержащего;
a. каталитический полиол, полученный из ароматического инициатора на основе амина,
b. простой полиэфирполиол, который отличается от упомянутого каталитического полиола; и
C. воск, расположенный вокруг упомянутого полиуретанового слоя; отличающаяся тем, что весовое соотношение упомянутого каталитического полиола и упомянутого простого полиэфирполиола в упомянутом полиольном компоненте составляет от около 1:2 до около 10:1. отличающаяся тем, что ядро имеет степень растворения менее 60% вес. через 7 дней выдержки упомянутой инкапсулированной частицы в воде при 38°С.
2. Инкапсулированная частица по п. 1, отличающаяся тем, что упомянутый ароматический инициатор на основе амина имеет формулу:
,
1
2
6
1
6
в которой R выбран из алкильной группы, аминогруппы и водорода; и в которой каждый из R-R независимо выбран из аминогруппы и водорода при условии, что, по меньшей мере, один из R-R представляет собой аминогруппу.
3. Инкапсулированная частица по п. 1, отличающаяся тем, что упомянутый каталитический полиол имеет номинальную функциональность от около 2,5 до около 8.
4. Инкапсулированная частица по п. 1, отличающаяся тем, что упомянутый каталитический полиол имеет вязкость при 25°С от около 400 до около 25000 сП.
5. Инкапсулированная частица по п. 1, отличающаяся тем, что упомянутый простой полиэфирполиол имеет номинальную функциональность от около 2,5 до около 5.
6. Инкапсулированная частица по п. 1, отличающаяся тем, что простой полиэфирполиол имеет среднечисловой молекулярный вес от около 400 до около 15000 г/моль.
7. Инкапсулированная частица по п. 1, отличающаяся тем, что упомянутый каталитический полиол имеет гидроксильное число от около 100 до около 700 мг КОН/г.
8. Инкапсулированная частица по п. 1, отличающаяся тем, что упомянутый каталитический полиол имеет среднечисловой молекулярный вес от около 240 до около 2250 г/моль.
9. Инкапсулированная частица по п. 1, отличающаяся тем, что упомянутый простой полиэфирполиол имеет гидроксильное число от около 20 до около 300 мг КОН/г.
10. Инкапсулированная частица по п. 1, отличающаяся тем, что упомянутый простой полиэфирполиол имеет вязкость при 25°С от около 100 до около 10000 сП.
11. Инкапсулированная частица по любому из пп. 1 - 10, отличающаяся тем, что упомянутый воск содержит нефтяной воск.
12. Инкапсулированная частица по любому из пп. 1 - 10, отличающаяся тем, что упомянутое ядро содержит мочевину.
13. Инкапсулированная частица по любому из пп. 1 - 10, отличающаяся тем, что упомянутый полиуретановый слой дополнительно определен как продукт реакции упомянутого изоцианата и упомянутого полиольного компонента, вступивших в реакцию в присутствии полиорганосилоксана.
14. Инкапсулированная частица по любому из пп. 1 - 10, отличающаяся тем, что упомянутое ядро имеет степень растворения менее 25% вес. через 7 дней после выдержки упомянутой инкапсулированной частицы в воде при 38°С.
15. Способ инкапсулирования ядра, причем указанный способ включает в себя следующие стадии:
A. обеспечения ядра;
B. обеспечения изоцианата;
C. обеспечения полиольного компонента, содержащего;
a. каталитический полиол, полученный из ароматического инициатора на основе амина, и
b. простой полиэфирполиол, который отличается от каталитического полиола;
E. обеспечения воска;
F. смешивания и проведения реакции изоцианата и полиольного компонента для образования полиуретана;
G. инкапсулирования ядра полиуретановым слоем, который содержит полиуретан; и
H. инкапсулирования полиуретанового слоя воском, отличающийся тем, что весовое соотношение каталитического полиола и упомянутого простого полиэфирполиола в полиольном компоненте составляет от около 1:2 до около 10:1; и
отличающийся тем, что ядро имеет степень растворения менее 60% вес. через 7 дней выдержки инкапсулированной частицы в воде при 38°С.
16. Способ по п. 15, отличающийся тем, что воск содержит нефтяной воск.
17. Способ по п. 15, отличающийся тем, что полиуретановый слой дополнительно определен как продукт реакции изоцианата и полиольного компонента, вступивших в реакцию в присутствии полиорганосилоксана.
18. Способ по п. 15, дополнительно включающий в себя стадию нагрева, по меньшей мере, одного из ядер, изоцианата и полиольного компонента при температуре выше 40°С до начала или одновременно со стадией смешивания изоцианата и полиольного компонента.
19. Способ по п. 15, отличающийся тем, что стадия смешивания изоцианата и полиольного компонента осуществляется перед стадией инкапсулирования ядра полиуретановым слоем.
20. Способ по п. 15, отличающийся тем, что стадия смешивания изоцианата и полиольного компонента осуществляется одновременно со стадией инкапсулирования ядра полиуретановым слоем.
21. Способ по любому из пп. 15 - 20, дополнительно включающий в себя стадию распыления изоцианата на ядро и стадию распыления полиольного компонента на ядро.
22. Способ по любому из пп. 15 - 20, отличающийся тем, что стадия распыления изоцианата на ядро осуществляется перед стадией распыления полиольного компонента на ядро.
23. Система инкапсулирования ядра полиуретановым слоем, причем упомянутая система содержит:
A. изоцианат и
B. полиольный компонент, содержащий:
i. каталитический полиол, полученный из ароматического инициатора на основе амина, имеющего формулу:
,
1
2
6
1
6
в которой R выбран из алкильной группы, аминогруппы и водорода; и в которой каждый из R-R независимо выбран из аминогруппы и водорода при условии, что, по меньшей мере, один из R-R представляет собой аминогруппу;
ii. простой полиэфирполиол, который отличается от упомянутого каталитического полиола; и отличающаяся тем, что весовое соотношение упомянутого каталитического полиола и упомянутого простого полиэфирполиола в упомянутом полиольном компоненте составляет от около 1:2 до около 10:1.